(57)【特許請求の範囲】
【請求項１】
繊維質基材と、前記繊維質基材の表面側に設けられたポリウレタン樹脂層と、前記繊維質基材の裏面側にポリウレタン樹脂からなる接着剤層を介して貼り付けられた織物と、を備え、前記ポリウレタン樹脂層の表面に複数の開口部を有する複合表皮材であって、
前記複数の開口部は、前記ポリウレタン樹脂層の表面から前記繊維質基材を貫通する孔であって、前記ポリウレタン樹脂層の表面における開口率が１〜１５％であり、
前記織物は、経糸密度が２５〜５０本／２５．４ｍｍであり、かつ緯糸密度が３０〜５０本／２５．４ｍｍであり、
前記接着剤層の単位面積当たりの質量が１５〜１００ｇ／ｍ２であり、
前記複合表皮材の通気度が５〜１００ｃｍ３／ｃｍ２・ｓであり、
前記複合表皮材の経方向及び緯方向の引裂き強度が各々２０〜１５０Ｎであり、
前記複合表皮材の経方向及び緯方向の引張強度が各々５０Ｎ／ｃｍ以上であり、
前記接着剤層には前記開口部に対応した位置に当該開口部に連通した貫通孔が形成され、該貫通孔が前記織物により覆われた
ことを特徴とする車両用複合表皮材。
【発明の詳細な説明】
【技術分野】
【０００１】
本発明の実施形態は、車両用複合表皮材に関するものである。
【背景技術】
【０００２】
従来、合成皮革は、その表面が樹脂層に覆われていることから、車両内装材用途、特には座面に用いられる場合には、長時間着座した際の発汗により、蒸れやべたつきが生じるという問題がある。そのため、一般的に、孔開け加工（例えば、特許文献１）により皮革類に複数の開口部を形成し、皮革類の通気度を向上させることにより、蒸れやべたつきを解決しようと試みている。これにより、蒸れやべたつきは解消されるものの、車両内装材用途に必要な強度を得ることはできない。
【０００３】
これを解決すべく、特許文献２では、開口部を設けた合成皮革において、繊維質基材として、８４ｄｔｅｘ以上の糸条を用い、フロント糸によって編成される編組織がアンダーラップ３針以上のコード編組織、ミドル糸によって編成される編組織が鎖編組織、バック糸によって編成される編組織がデンビ編組織またはコード編組織である、トリコット編地を用い、且つ、繊維質基材上に積層されるポリウレタン樹脂層の厚さを１００μｍ以上とすることにより、蒸れやべたつきの解消と強度の両立を可能にしたものが開示されている。しかしながら、この技術では、繊維質基材の構成が限定されてしまうため、繊維質基材の構成によらず、通気性と強度を両立する技術が望まれる。
【０００４】
特許文献３では、不織布に樹脂を含浸した人工皮革の裏面に、織編物を全面積の５〜７０％の点状接着点により接着し、人工皮革と織編物の引張強力と引張伸度の関係性を規定することにより、柔軟な風合いと強力とを両立できる人工皮革が開示されている。この文献では、低融点ポリマーを用いて人工皮革と織編物を点状に接着しているが、開口部を有する合成皮革に対してかかる点状接着技術を適用した場合、車両内装材用途として十分な強度を得ることはできない。
【先行技術文献】
【特許文献】
【０００５】
【特許文献１】特開平１１−２０９８００号公報
【特許文献２】ＷＯ２０１５／０２２７７２号
【特許文献３】特開昭５９−１１６４７７号公報
【発明の概要】
【発明が解決しようとする課題】
【０００６】
上記のように従来、種々の技術が提案されているが、車両内装材用途として問題のない程度に蒸れやべたつきが解消され、さらに十分な強度を有する合成皮革ないし車両用表皮材を得ることはできなかった。
【０００７】
本発明の実施形態は、以上の点に鑑み、蒸れやべたつきを解消するのに十分な通気度を損なうことなく、車両内装材用途として十分な強度、特には引裂き強度と引張強度を有する車両用複合表皮材を提供することを目的とする。
【課題を解決するための手段】
【０００８】
本発明の実施形態に係る車両用複合表皮材は、繊維質基材と、前記繊維質基材の表面側に設けられたポリウレタン樹脂層と、前記繊維質基材の裏面側にポリウレタン樹脂からなる接着剤層を介して貼り付けられた織物と、を備え、前記ポリウレタン樹脂層の表面に複数の開口部を有する複合表皮材である。前記複数の開口部は、前記ポリウレタン樹脂層の表面から前記繊維質基材を貫通する孔であって、前記ポリウレタン樹脂層の表面における開口率が１〜１５％である。前記織物は、経糸密度が２５〜５０本／２５．４ｍｍであり、かつ緯糸密度が３０〜５０本／２５．４ｍｍである。前記接着剤層の単位面積当たりの質量が１５〜１００ｇ／ｍ2である。前記複合表皮材の通気度が５〜１００ｃｍ3／ｃｍ2・ｓである。前記複合表皮材の経方向及び緯方向の引裂き強度が各々２０〜１５０Ｎである。前記複合表皮材の経方向及び緯方向の引張強度が各々５０Ｎ／ｃｍ以上である。
【０００９】
また、前記接着剤層には前記開口部に対応した位置に当該開口部に連通した貫通孔が形成され、該貫通孔が前記織物により覆われている。
【発明の効果】
【００１０】
上記を満たす複合表皮材とすることにより、蒸れやべたつきを解消するに十分な通気度を損なうことなく、車両内装材用途として十分な強度、特には引裂き強度と引張強度を持つ車両用複合表皮材を提供することができる。
【図面の簡単な説明】
【００１１】
【図１】一実施形態に係る車両用複合表皮材の断面模式図である。
【発明を実施するための形態】
【００１２】
以下、図面を参照しながら本発明の実施形態について詳細に説明する。
【００１３】
本実施形態に係る車両用複合表皮材は、繊維質基材と、その表面側に設けられた開口部を有するポリウレタン樹脂層と、繊維質基材の裏面側に接着剤層を介して貼り付けられた織物と、を備えるものであり、前記繊維質基材と前記ポリウレタン樹脂層を含む合成皮革と、前記織物とが、複合一体化された表皮材である。
【００１４】
図１は、一実施形態に係る車両用複合表皮材１の断面構造を模式的に示したものである。該複合表皮材１において、繊維質基材２の表面（オモテ面）側には、ポリウレタン樹脂層３が設けられており、繊維質基材２とポリウレタン樹脂層３とで合成皮革４が形成されている。この例では、ポリウレタン樹脂層３は、表皮樹脂層３１と接着樹脂層３２とからなり、繊維質基材２上に接着樹脂層３２を介して表皮樹脂層３１が積層されている。
【００１５】
ポリウレタン樹脂層３の表面（即ち、合成皮革４の表面）には、通気性を向上するための複数の開口部５が設けられている。開口部５は、ポリウレタン樹脂層３の表面から繊維質基材２を貫通して設けられており、すなわち、ポリウレタン樹脂層３と繊維質基材２を貫通する孔として設けられている。なお、図示しないが、ポリウレタン樹脂層３の表面には、皮革様のシボ模様などの凹凸模様が常法に従い設けられてもよい。
【００１６】
繊維質基材２の裏面（ウラ面）（即ち、合成皮革４の裏面）には、接着剤層６を介して織物７が積層されている。これにより、合成皮革４の開口部５が、その裏面側から織物７により覆われている。
【００１７】
なお、本明細書において、合成皮革及び複合表皮材の表面とは、合成皮革及び複合表皮材の表裏両面のうち、使用時（即ち、車両への装着状態）に使用者（乗員）から見える方の面をいい、裏面とは、表面とは反対側の面をいう。また、繊維質基材などの各層の表面とは、当該層の表裏両面のうち、合成皮革及び複合表皮材の表面と同じ方向に向いた面をいい、各層の裏面とは、当該層の表面とは反対側の面をいう。
【００１８】
本実施形態における繊維質基材としては、特に限定されるものではなく、織物、編物、不織布等、用途に合わせて適宜選択すればよい。
【００１９】
繊維質基材を構成する繊維の素材は、特に限定されることなく従来公知の天然繊維、再生繊維、合成繊維、半合成繊維等を用いることができる。これらは、１種単独で、または２種以上組み合わせて用いることができる。車両内装材用途に適した強度を有する点から、繊維の素材は合成繊維が好ましく、さらにはポリエステルを用いることが好ましい。
【００２０】
本実施形態に係る合成皮革は、上記繊維質基材上にポリウレタン樹脂層が積層されたものであり、繊維質基材に直接又は接着樹脂層を介してポリウレタン樹脂層を形成してなるものである。ポリウレタン樹脂層は、繊維質基材上に形成されるポリウレタン樹脂からなる層であり、１層構造には限られず、２層又は３層構造でもよい。なお、接着樹脂層を形成するためにポリウレタン樹脂の接着剤を用いる場合、上記の図１に示すように、接着樹脂層３２もポリウレタン樹脂層３の一部を構成する。
【００２１】
ポリウレタン樹脂層の形成方法は、特に限定されない。例えば、具体的には、ポリウレタン樹脂液を、ナイフコーティング、ロールコーティング、グラビア、スプレーなどの方法で繊維質基材の片面に塗布後、乾式凝固または湿式凝固させることにより、直接、ポリウレタン樹脂層を積層してもよい。もしくは、所定のポリウレタン樹脂液を、上記ナイフコーティングなどの方法で離型性基材に塗布後、乾式凝固または湿式凝固させることによりポリウレタン樹脂層を形成し、これを繊維質基材の片面に圧着することにより、直接、ポリウレタン樹脂層を積層してもよい。さらにもしくは、上記離型性基材上に形成されたポリウレタン樹脂層を、繊維質基材の片面に接着剤を用いて貼り合せることにより、ポリウレタン樹脂層を積層してもよい。
【００２２】
ポリウレタン樹脂層を構成するポリウレタン樹脂は特に限定されるものでなく、例えば、ポリエーテル系ポリウレタン樹脂、ポリエステル系ポリウレタン樹脂、ポリカーボネート系ポリウレタン樹脂などを挙げることができ、これらを１種単独または２種以上組み合わせて用いることができる。なかでも、耐摩耗性及び耐光堅牢性の観点からポリカーボネート系ポリウレタン樹脂が好ましい。また、ポリウレタン樹脂の形態は、無溶剤系、ホットメルト系、溶剤系、水系を問わず、さらには、一液型、二液硬化型を問わず使用可能であり、求める機能と用途に応じて適宜選択すればよい。
【００２３】
ポリウレタン樹脂には、必要に応じて、従来公知の添加剤、例えば着色剤、可塑剤、安定剤、充填剤、滑剤、塗料、発泡剤、離型材などを含有させてもよい。これらは、１種単独または２種以上組み合わせて用いることができる。
【００２４】
ポリウレタン樹脂層の厚さは、特に限定されず、例えば、５０〜５００μｍでもよく、１００〜３００μｍでもよい。
【００２５】
本実施形態に係る複合表皮材に用いられる合成皮革は開口部を有する。開口部は、ニードルパンチング、放電、レーザー照射など従来公知の手段により形成することができる。開口部は、ポリウレタン樹脂層の表面から繊維質基材まで貫通する孔である。
【００２６】
合成皮革表面（即ち、ポリウレタン樹脂層の表面）における開口部の占める割合（面積比率）である、開口率は、１〜１５％である。開口率が１％以上であることにより、蒸れやべたつきを解消するに十分な通気度が得られる。一方、開口率が１５％以下であることにより、強度の観点で優れる。開口率は、より好ましくは５〜１５％であり、５〜１０％でもよい。
【００２７】
開口部の形状は特に限定されず、丸、三角、四角等の幾何学模様から意匠性を考慮して選択することが可能である。耐久性の観点から、丸が好ましい。また、開口部の大きさも特に限定されず、例えば０．１５〜７．５０ｍｍ2でもよい。
【００２８】
本実施形態に係る複合表皮材は、前記開口部を有する合成皮革の裏面（即ち、繊維質基材面）に接着剤層を介して織物を積層してなる。
【００２９】
合成皮革の裏面側に積層するために用いられる織物は、糸条を経（タテ）と緯（ヨコ）に組み合わせて作った布地であり、織組織は、特に限定されるものではなく、例えば、三原組織である平織、斜文織、朱子織；これら三原組織の変化組織；なし地組織等の特別組織；さらにこれらを２種以上組み合わせた混合組織、さらにこれらを組み合わせ多層構造にした多重組織等を挙げることができる。なかでも、通気性の観点から、平織を用いることが好ましい。
【００３０】
織物を構成する繊維の素材は、特に限定されることなく、従来公知の天然繊維、再生繊維、合成繊維、半合成繊維等を用いることができる。これらは、１種単独で、または２種以上組み合わせて用いることができる。車両内装材用途に適した強度を有する点から、繊維の素材は合成繊維が好ましく、さらにはポリエステルを用いることが好ましい。
【００３１】
織物を構成する繊維の断面形状は、特に限定されることなく、通常の丸型であっても、扁平型、楕円型、三角形、中空型、Ｙ型、Ｔ型、Ｕ型等の異型であってもよい。
【００３２】
織物を構成する糸条のタイプは、フィラメント糸（長繊維糸）、紡績糸（短繊維糸）のいずれであってもよい。さらに、フィラメント糸、特にマルチフィラメント糸は、必要に応じて撚りをかけてもよいし、仮撚加工や流体攪乱処理（タスラン加工、インターレース加工など）等により、捲縮性や嵩高性を付与してもよい。なかでも、風合い（手持ち感）の観点から、紡績糸が好ましい。
【００３３】
織物を構成する繊維の繊度（単繊維繊度）は、１〜２０００ｄｔｅｘ、または２〜２０００番手であることが好ましい。単繊維繊度が１ｄｔｅｘ以上または２０００番手以下であることにより、強度を向上することができる。また、単繊維繊度が２０００ｄｔｅｘ以下または２番手以上であることにより、風合いが粗硬になりにくく、シート張り込み性を向上することができる。
【００３４】
織物を構成する糸条の繊度（糸繊度）は、１５０〜２０００ｄｔｅｘ、または１〜１０００番手であることが好ましい。糸繊度が１５０ｄｔｅｘ以上または１０００番手以下であることにより、強度を向上することができる。また、糸繊度が２０００ｄｔｅｘ以下または１番手以上であることにより、風合いが粗硬になりにくく、シート張り込み性を向上することができる。
【００３５】
本実施形態において、織物の経糸密度は２５〜５０本／２５．４ｍｍである。経糸密度が２５本／２５．４ｍｍ以上であることにより、強度を向上することができる。また、経糸密度が５０本／２５．４ｍｍ以下であることにより、通気性を確保することができる。織物の経糸密度の下限は３０本／２５．４ｍｍ以上でもよく、上限は３５本／２５．４ｍｍ以下でもよい。
【００３６】
本実施形態において、織物の緯糸密度は３０〜５０本／２５．４ｍｍである。緯糸密度が３０本／２５．４ｍｍ以上であることにより、強度を向上することができる。また、緯糸密度が５０本／２５．４ｍｍ以下であることにより、通気性を確保することができる。織物の緯糸密度の下限は３５本／２５．４ｍｍ以上でもよく、上限は４５本／２５．４ｍｍ以下でもよい。
【００３７】
また、織物の１インチ間の総ｄｔｅｘ数（１インチ間に存在する糸のｄｔｅｘ数の和）は、経方向で３０００〜４００００ｄｔｅｘであり、緯方向で４５００〜６００００ｄｔｅｘであることが好ましい。総ｄｔｅｘ数が下限値以上であることにより、強度を向上することができ、また、上限値以下であることにより、通気性を向上することができる。同じく、１インチ間の総番手数（１インチ間に存在する糸の総太さ）は、経方向で０．０２５〜５０番手であり、緯方向で０．０２〜３３番手であることが好ましい。総番手数が下限値以上であることにより、通気性を向上することができ、また、上限値以下であることにより、強度を向上することができる。
【００３８】
上記織物を、合成皮革の繊維質基材の裏面側に、ポリウレタン樹脂からなる接着剤層を介して貼り付ける。すなわち、接着剤としてポリウレタン樹脂を用いて、上記織物を、開口部を有する合成皮革の繊維質基材面に積層する。
【００３９】
接着剤としては、反応性ホットメルトポリウレタン樹脂を用いることが好ましい。反応性ホットメルトポリウレタン樹脂を用いることにより、接着剤が繊維質基材や織物に浸透することがないため、得られる複合表皮材の風合いを損なうことがない。詳細には、ホットメルトタイプを用いることで、浸透性の制御が容易になり、複合表皮材の風合いを維持することができる。また、反応性タイプを用いることにより、可逆変化を抑えて、耐久性を得ることができる。
【００４０】
具体的には、反応性ホットメルトポリウレタン樹脂からなる接着剤を、ナイフコーティング、ロールコーティング、グラビア、Ｔ−ダイ等の方法で、合成皮革の繊維質基材面に塗布後、反応性ホットメルトポリウレタン樹脂が粘稠性を有するうちに、織物に圧着することにより、織物を貼り付けることが好ましい。
【００４１】
上記接着剤を合成皮革の繊維質基材面に塗布することにより、接着剤層によって織物の通気性が阻害されることを防ぐことができる。詳細には、一実施形態において、反応性ホットメルトポリウレタン樹脂からなる接着剤を合成皮革の繊維質基材面に塗布し、該接着剤が粘稠性を有するうちに織物に圧着する場合、開口部を有する繊維質基材に塗布された接着剤は、当該開口部において開口した状態に塗布され、その状態で織物が圧着される。そのため、図１に示すように、合成皮革４の開口部５が接着剤層６により塞がれず、開口した状態となり、該開口が織物７により覆われた状態となる。すなわち、接着剤層６には、合成皮革４の開口部５に対応した位置に当該開口部５に連通した貫通孔５１が形成され、該貫通孔５１が通気性を持つ織物７により覆われている。そのため、複合表皮材としての通気性を向上することができる。
【００４２】
反応性ホットメルトポリウレタン樹脂を構成するポリウレタン樹脂は、特に限定されるものでなく、例えば、ポリエーテル系ポリウレタン樹脂、ポリエステル系ポリウレタン樹脂、ポリカーボネート系ポリウレタン樹脂などを挙げることができ、これらを１種単独または２種以上組み合わせて用いることができる。なかでも、耐久性、耐加水分解性の観点からポリカーボネート系ポリウレタン樹脂、ポリエーテル系ポリウレタン樹脂が好ましい。反応性ホットメルトポリウレタン樹脂としては、湿気硬化型ポリウレタン樹脂でもよく、紫外線硬化型ポリウレタン樹脂でもよく、湿気硬化及び紫外線硬化型ポリウレタン樹脂でもよい。
【００４３】
接着剤層の単位面積当たりの質量（即ち、接着剤の塗布量）は、１５〜１００ｇ／ｍ2であることが好ましい。塗布量が１５ｇ／ｍ2以上であることにより、強度を向上することができる。また、塗布量が１００ｇ／ｍ2以下であることにより、通気性を向上することができる。接着剤の塗布量は、より好ましくは１５〜５０ｇ／ｍ2であり、更に好ましくは２０〜４５ｇ／ｍ2であり、更に好ましくは３０〜４５ｇ／ｍ2である。
【００４４】
なお、本実施形態に係る車両用複合表皮材の製造方法は、上記の説明から明らかであるが、好ましい一態様を包括して記載すれば、一実施形態に係る製造方法は、
繊維質基材と、その表面側に設けられたポリウレタン樹脂層と、を備える合成皮革であって、前記ポリウレタン樹脂層の表面から前記繊維質基材を貫通する孔である複数の開口部を有し、前記ポリウレタン樹脂層の表面における開口率が１〜１５％である合成皮革を作製する工程と、
前記繊維質基材の裏面に、反応性ホットメルトポリウレタン樹脂からなる接着剤を１５〜１００ｇ／ｍ2の塗布量で塗布し、経糸密度が２５〜５０本／２５．４ｍｍかつ緯糸密度が３０〜５０本／２５．４ｍｍの織物を、前記接着剤からなる接着剤層を介して貼り付ける工程と、
を含むものである。
【００４５】
本実施形態に係る車両用複合表皮材は、通気度が５〜１００ｃｍ3／ｃｍ2・ｓである。これにより、車両内装材として長時間利用した際の蒸れやべたつきを解消することができる。通気度は、より好ましくは２０〜８０ｃｍ3／ｃｍ2・ｓであり、３０〜６０ｃｍ3／ｃｍ2・ｓでもよい。
【００４６】
また、該複合表皮材の経方向及び緯方向の引裂き強度は各々２０〜１５０Ｎであり、該複合表皮材の経方向及び緯方向の引張強度は各々５０Ｎ／ｃｍ以上である。これにより、車両内装材用途としての十分な強度を満たし、耐久性を向上することができる。複合表皮材の経方向及び緯方向の引裂き強度は、より好ましくは各々４０〜１４０Ｎであり、各々６０〜１２０Ｎでもよい。また、複合表皮材の経方向及び緯方向の引張強度は、より好ましくは各々１００Ｎ／ｃｍ以上であり、各々１５０Ｎ／ｃｍ以上でもよい。引張強度の上限は、特に限定されないが、例えば３００Ｎ／ｃｍ以下でもよい。ここで、複合表皮材の経方向及び緯方向は、上記織物の経方向及び緯方向と同じである。
【００４７】
以上よりなる本実施形態の車両用複合表皮材であると、合成皮革に上記の開口率で開口部を設けたことにより、複合表皮材の通気度を高めて、車両内装材用途として長時間利用した際の蒸れやべたつきを解消することができる。また、該合成皮革の繊維質基材面に、特定の密度の織物を、反応性ホットメルトポリウレタン樹脂からなる所定量の接着剤層を介して貼り付けたことにより、合成皮革の通気度を低下させることなく、開口部を有することにより低下した合成皮革の引裂き強度、引張強度を向上させることができ、車両内装材用途としての十分な強度を付与することができる。
【実施例】
【００４８】
以下、実施例をあげて説明する。なお、本発明はこれらの実施例に限定されるものではない。得られた車両用複合表皮材の評価方法は以下の通りである。
【００４９】
［通気度］
ＪＩＳ  Ｌ１０９６  ８．２６．１Ａ法（フラジール形法）に準拠して室温（２３℃）での通気度を測定した。測定値が大きいほど通気性が高いことを示す。
【００５０】
［引裂き強度］
引裂き強度は、以下の引裂き試験において、引裂きにより試験片が切断するまでの最大荷重（Ｎ）である。詳細には、幅４０ｍｍ、長さ１５０ｍｍの試験片を、経方向及び緯方向から各々３枚採取した。試験片に短辺の中央から長辺に平行に内部へ長さ７５ｍｍの切り込みをいれた。室温２０±２℃、湿度６５±５％ＲＨの状況下で、引張試験機オートグラフＡＧ−１００Ａ（株式会社島津製作所製）を用いて、試験片の切り込みを入れた辺の両側を、一対のつかみ具に表裏が逆になるようにつかみ間隔１０ｍｍで取り付け、移動速度２００ｍｍ／ｍｉｎで試験片を引裂いた。試験片が切断するまでの最大荷重（Ｎ）を測定し、平均値を求めた。測定値が２０Ｎ以上であれば、車両内装材用途として十分な引裂き強度であるといえ、数値が大きいほど、引裂き強度に優れる。
【００５１】
［引張強度］
引張強度は、以下の引張試験において、引っ張りにより試験片が破断するまでの最大最大荷重（Ｎ）を試験片の幅（ｃｍ）で除した値（Ｎ／ｃｍ）である。詳細には、幅３０ｍｍ、長さ１５０ｍｍの試験片を、経方向及び緯方向から各々３枚採取した。室温２０±２℃、湿度６５±５％ＲＨの状況下で、試験片の両端をつかみ具でたるみのないように挟み、引張試験機オートグラフＡＧ−１００Ａ（株式会社島津製作所製）を用いて、つかみ幅３０ｍｍ、つかみ間隔１００ｍｍ、つかみ具の移動速度２００ｍｍ／ｍｉｎで試験片を破断させた。試験片が破断するまでの単位幅当たりの最大荷重（Ｎ／ｃｍ）を測定し、平均値を求めた。測定値が５０Ｎ／ｃｍ以上であれば、車両内装材用途として十分な引張強度であるといえ、数値が大きいほど、引張強度に優れる。
【００５２】
［実施例１］
ポリカーボネート系ポリウレタン樹脂（ＤＩＣ株式会社製  クリスボンＮＹ−３２８）１００質量部に対して、ジメチルホルムアミド４０質量部を加え粘度約２０００ｍＰａ・ｓに調整してポリウレタン樹脂液を作製した。該ポリウレタン樹脂液を離型紙へ塗布厚さが２００μｍになるようにコーティングした後、１３０℃で２分間乾燥し、ポリウレタン樹脂からなる表皮樹脂層を形成した。
【００５３】
ポリカーボネート系ポリウレタン接着剤（ＤＩＣ株式会社製  クリスボンＴＡ−２０５）１００質量部に対してジメチルホルムアミド５０質量部を加え、粘度を約４５００ｍＰａ・ｓに調整した接着剤樹脂溶液を、上記で形成した表皮樹脂層に塗布厚さが２００μｍになるようにコーティングした後、１００℃で１分間乾燥して接着樹脂層を形成した。得られた接着樹脂層と編物（ポリエステル繊維製トリコット編、目付：２２０ｇ／ｍ2）を合わせて３９．２Ｎ／ｃｍ2条件下で１分間プレス圧着し、合成皮革を得た。
【００５４】
得られた合成皮革を、パンチング加工機にて、合成皮革の表面側により孔開け加工を施すことにより、平均口径１．０ｍｍの開口部を開口率６．３％にて形成し、開口部を有する合成皮革を得た。
【００５５】
次いで、１００℃に加熱した反応性ホットメルトポリウレタン樹脂（ＤＩＣ株式会社製、ＮＨ１２８）からなる接着剤を、開口部を有する合成皮革の裏面（編物側）へ塗布量が４０ｇ／ｍ2になるようにコーティングした後、平織物（経糸：１４番手双糸のポリエステル紡績糸、密度３１本／２５．４ｍｍ、１インチ間の総番手数０．２２６、緯糸：１０番手双糸のポリエステル紡績糸、密度４１本／２５．４ｍｍ、１インチ間の総番手数０．１２２）を接着剤が粘稠性を有するうちに合わせて３９．２Ｎ／ｃｍ2条件下で１分間プレス圧着し、複合表皮材を得た。
【００５６】
得られた複合表皮材の通気度は４３ｃｍ3／ｃｍ2・ｓであり、車両内装材として長時間利用した際の蒸れやべたつきを解消できるものであった。また、該複合表皮材の引裂き強度は経方向７５Ｎ、緯方向９１Ｎであり、かつ引張強度は経方向１５９Ｎ／ｃｍ、緯方向２３１Ｎ／ｃｍであり、車両内装材として十分な引裂き強度と引張強度を持ち、耐久性に優れるものであった。
【００５７】
[実施例２]
平織物(経糸：１４番手双糸のポリエステル紡績糸、密度３１本／２５．４ｍｍ、１インチ間の総番手数０．２２６、緯糸：１０番手双糸のポリエステル紡績糸、密度３５本／２５．４ｍｍ、１インチ間の総番手数０．１４３）を用いた以外は、すべて実施例１と同様にして複合表皮材を得た。
【００５８】
得られた複合表皮材の通気度は４５ｃｍ3/ｃｍ2・ｓであり、車両内装材として長時間利用した際の蒸れやべたつきを解消できるものであった。また、該複合表皮材の引裂き強度は経方向７３Ｎ、緯方向７６Ｎであり、かつ引張強度は経方向１５５Ｎ／ｃｍ、緯方向１８６Ｎ／ｃｍであり、車両内装材として十分な引裂き強度と引張強度を持ち、耐久性に優れるものであった。
【００５９】
[実施例３]
平織物(経糸：１４番手双糸のポリエステル紡績糸、密度４９本／２５．４ｍｍ、１インチ間の総番手数０．１４３、緯糸：１０番手双糸のポリエステル紡績糸、密度４４本／２５．４ｍｍ、１インチ間の総番手数０．１１４）を用いた以外は、すべて実施例１と同様にして複合表皮材を得た。
【００６０】
得られた複合表皮材の通気度は２８ｃｍ3/ｃｍ2・ｓであり、車両内装材として長時間利用した際の蒸れやべたつきを解消できるものであった。また、該複合表皮材の引裂き強度は経方向１１０Ｎ、緯方向１３１Ｎであり、かつ引張強度は経方向１９３Ｎ／ｃｍ、緯方向２７７Ｎ／ｃｍであり、車両内装材として十分な引裂き強度と引張強度を持ち、耐久性に優れるものであった。
【００６１】
[比較例１]
平織物(経糸：２０００番手双糸のポリエステル紡績糸、密度１８本／２５．４ｍｍ、１インチ間の総番手数５５．６、緯糸：２０００番手双糸のポリエステル紡績糸、密度２５本／２５．４ｍｍ、１インチ間の総番手数４０.０）を用いた以外は、すべて実施例１と同様にして複合表皮材を得た。
【００６２】
得られた複合表皮材の通気度は４６ｃｍ3/ｃｍ2・ｓであり、車両内装材として長時間利用した際の蒸れやべたつきを解消できるものであった。該複合表皮材の引裂き強度は経方向１５Ｎ、緯方向１３Ｎであり、かつ引張強度は経方向４５Ｎ／ｃｍ、緯方向４１Ｎ／ｃｍであり、車両内装材として十分な引裂き強度と引張強度が得られず、耐久性に劣るものであった。
【００６３】
[比較例２]
平織物(経糸：２番手双糸のポリエステル紡績糸、密度６０本／２５．４ｍｍ、１インチ間の総番手数０．０１７、緯糸：２番手双糸のポリエステル紡績糸、密度５５本／２５．４ｍｍ、１インチ間の総番手数０．０１８）を用いた以外は、すべて実施例１と同様にして複合表皮材を得た。
【００６４】
得られた複合表皮材の通気度は１ｃｍ3/ｃｍ2・ｓであり、車両内装材として長時間利用した際の蒸れやべたつきを解消できるものではなかった。該複合表皮材の引裂き強度は経方向１９８Ｎ、緯方向１９３Ｎであり、かつ引張強度は経方向３２８Ｎ／ｃｍ、緯方向３５５Ｎ／ｃｍであり、車両内装材として十分な引裂き強度と引張強度を持ち、耐久性に優れるものであった。
【００６５】
［比較例３］
合成皮革に対する孔開け加工を、平均口径８．０ｍｍの開口部が開口率１６．４％で形成されるようにし、また、接着剤の塗布量を１２ｇ／ｍ2とした以外は、すべて実施例１と同様にして複合表皮材を得た。
【００６６】
得られた複合表皮材の通気度は１３３ｃｍ3/ｃｍ2・ｓであった。該複合表皮材の引裂き強度は経方向１８Ｎ、緯方向１７Ｎであり、引張強度は経方向１３８Ｎ／ｃｍ、緯方向１８５Ｎ／ｃｍであり、車両内装材として十分な引裂き強度が得られず、耐久性に劣るものであった。
【００６７】
［比較例４］
接着剤の塗布量を１２０ｇ／ｍ2とした以外は、すべて実施例１と同様にして複合表皮材を得た。
【００６８】
得られた複合表皮材の通気度は３ｃｍ3/ｃｍ2・ｓであり、車両内装材として長時間利用した際の蒸れやべたつきを解消できるものではなかった。該複合表皮材の引裂き強度は経方向７３Ｎ、緯方向９４Ｎであり、引張強度は経方向１５２Ｎ／ｃｍ、緯方向２３８Ｎ／ｃｍであり、車両内装材として十分な引裂き強度と引張強度を持ち、耐久性に優れるものであった。
【産業上の利用可能性】
【００６９】
本実施形態に係る車両用複合表皮材は、例えば、自動車のシート、天井材、ダッシュボード、ドア内張材、及びハンドルなどの自動車内装材を始めとした各種の車両内装材などに用いることができる。
【符号の説明】
【００７０】
１…車両用複合表皮材、２…繊維質基材、３…ポリウレタン樹脂層、４…合成皮革、５…開口部、６…接着剤層、７…織物
【図１】
0006677540.tif 000002